(57)【特許請求の範囲】
【請求項１】
（Ａ）スルホニウム塩化合物と、（Ｂ）カチオン重合性物質と、（Ｃ）導電粒子と、を含有し、前記（Ｂ）カチオン重合性物質が、カチオン重合性官能基を有するシルセスキオキサンを含み、
前記（Ｂ）成分が、前記カチオン重合性官能基を有するシルセスキオキサンのほかに、エポキシ化合物、及び下記一般式（Ｖ）で表されるオキセタン化合物を更に含む、異方導電性接着剤組成物。
【化１】
0006672837.tif 000015
［式中、Ｒ９は水素原子、フッ素原子又は１価の炭化水素基を示し、Ｒ１０は水素原子、ｎ価の脂肪族炭化水素基又はｎ価の芳香族炭化水素基を示し、ｎは１〜６の整数を示す。ただし、Ｒ１０が水素原子のときｎは１である。ｎが２以上の整数であるとき、Ｒ１０に結合する複数の酸素原子は、互いにＲ１０の同一炭素原子に結合していてもよく、Ｒ１０の異なる炭素原子に結合していてもよい。］
【請求項２】
前記カチオン重合性官能基を有するシルセスキオキサンが、かご型シルセスキオキサンである、請求項１に記載の異方導電性接着剤組成物。
【請求項３】
前記カチオン重合性官能基を有するシルセスキオキサンが、エポキシ基、オキセタン基及びビニルエーテル基からなる群より選ばれる少なくとも一種を有する、請求項１又は２に記載の異方導電性接着剤組成物。
【請求項４】
前記カチオン重合性官能基を有するシルセスキオキサンは、エポキシ基を有するシルセスキオキサン、及び、オキセタン基を有するシルセスキオキサンを含む、請求項１〜３のいずれか一項に記載の異方導電性接着剤組成物。
【請求項５】
前記（Ｂ）成分は、前記カチオン重合性官能基を有するシルセスキオキサンのほかに、ビニルエーテル化合物を更に含有する、請求項１〜４のいずれか一項に記載の異方導電性接着剤組成物。
【請求項６】
更に（Ｄ）フィルム形成性ポリマーを含有する、請求項１〜５のいずれか一項に記載の異方導電性接着剤組成物。
【請求項７】
回路接続用である、請求項１〜６のいずれか一項に記載の異方導電性接着剤組成物。
【請求項８】
請求項１〜７のいずれか一項に記載の異方導電性接着剤組成物をフィルム状に形成してなる、フィルム状接着剤。
【請求項９】
第一の回路電極を有する第一の回路部材と、第二の回路電極を有する第二の回路部材と、前記第一の回路部材及び前記第二の回路部材の間に配置され、前記第一の回路電極と前記第二の回路電極とを電気的に接続する回路接続部材と、を備え、
前記回路接続部材が、請求項１〜７のいずれか一項に記載の異方導電性接着剤組成物の硬化物、又は請求項８に記載のフィルム状接着剤の硬化物を含む、接続構造体。
【請求項１０】
半導体素子と、回路パターンを有する基板と、前記半導体素子及び前記基板の間に配置され、前記半導体素子と前記回路パターンとを電気的に接続する半導体素子接続部材と、を備え、
前記半導体素子接続部材が、請求項１〜７のいずれか一項に記載の異方導電性接着剤組成物の硬化物、又は請求項８に記載のフィルム状接着剤の硬化物を含む、半導体装置。
【発明の詳細な説明】
【技術分野】
【０００１】
本発明は、異方導電性接着剤組成物、フィルム状接着剤、接続構造体及び半導体装置に関する。
【背景技術】
【０００２】
従来、例えば液晶ディスプレイ等の基板とＩＣチップ、ＦＰＣ（フレキシブル印刷配線板）等の回路部材との接続には、接着剤中に導電粒子を分散させた異方導電性接着剤が用いられている（例えば、特許文献１、２参照）。回路部材を基板に実装するに際して、従来のワイヤーボンディング法に代えて、電極をフェイスダウンで直接接続する方法が採用されてきている。かかる接続方法では、異方導電性接着剤を介して回路部材の電極と基板の電極とを対向させ、回路部材と基板とに圧力を付与しながら熱で異方導電性接着剤を硬化させている。
【０００３】
また、最近では、半導体シリコンチップを基板に実装する場合でも、従来のワイヤーボンドではなく、半導体シリコンチップを基板に直接実装するいわゆるチップオングラス（ＣＯＧ）実装が行われており、ここでも異方導電性接着剤が適用されている。
【０００４】
近年、精密電子機器の分野では、回路の高密度化が進んでおり、電極幅及び電極間隔が極めて狭くなっている。このため、従来のエポキシ樹脂系を用いた回路接続用接着剤の接続条件では、配線の脱落、剥離、位置ずれが生じる等の問題があり、ＣＯＧ実装ではチップと基板との熱膨張差に起因する反りが発生する問題がある。また、液晶の表示品質の向上に対応するため、ガラス基板の厚みが薄くなる傾向にある。
【０００５】
表示品質を向上させるためには、熱圧着後の基板の反りを抑える必要があるが、熱のみを利用する接続（実装）方法では、圧着するためのツールと回路部材を支えるステージとの温度差が大きくなるため、熱膨張差に起因する反りが発生する問題がある。そのため、低温（例えば、１００〜１７０℃）、短時間（例えば、１０秒以内）、換言すれば低温速硬化可能な接着剤が要求されている。
【０００６】
以前から、低温硬化可能な技術としては、カチオン重合性物質を用いたカチオン硬化系の技術が用いられている。カチオン重合性物質の重合開始剤としては、例えば下記一般式（１）で表されるスルホニウム塩化合物を主成分とする重合開始剤が提案されている（例えば、特許文献３参照）。
【０００７】
【化１】
0006672837.tif 000002
［式（１）中、Ｒａは水素、メチル基、アセチル基、メトキシカルボニル基、エトキシカルボニル基、ベンジルオキシカルボニル基、ベンゾイル基、フェノキシカルボニル基、９−フルオレニルメトキシカルボニル基のいずれかを、Ｒｂ、Ｒｃは独立して水素、ハロゲン、Ｃ１〜Ｃ４のアルキル基のいずれかを、ＲｄはＣ１〜Ｃ４のアルキル基を、Ｑはｏ−ニトロベンジル基、ｍ−ニトロベンジル基、ジニトロベンジル基、トリニトロベンジル基、α−ナフチルメチル基、β−ナフチルメチル基のいずれかを示す。ＸはＳｂＦ６、ＡｓＦ６、ＰＦ６、ＢＦ４のいずれかである。］
【０００８】
また、加熱により短時間でエポキシ樹脂を硬化させることができる重合開始剤として、下記一般式（２）又は下記一般式（３）で表されるスルホニウム塩化合物を含有するカチオン重合開始剤が提案されている（例えば、特許文献４参照）。
【０００９】
【化２】
0006672837.tif 000003
［式（２）中、Ｒｅは、水素原子、アルキル基、ハロゲン原子、カルボキシル基又はアルコキシカルボニル基を表し、Ｒｆはアルキル基を表し、Ｒｇは置換されていてもよいフェニル基又は置換されていてもよいナフチル基を表し、Ｘは、ＳｂＦ６、ＡｓＦ６、ＰＦ６又はＢＦ４を表す。］
【００１０】
【化３】
0006672837.tif 000004
［式（３）中、Ｒｈは、水素原子、アルキル基、ハロゲン原子、水酸基、アルコキシ基、カルボキシル基又はアルカノイル基を表し、Ｒｉはアルキル基を表し、Ｒｊは、アルケニル基、α−アルキルベンジル基、α，α−ジアルキルベンジル基、α−フェニルベンジル基又はフルオレニル基を表し、ＸはＳｂＦ６、ＡｓＦ６、ＰＦ６又はＢＦ４を表す。］
【先行技術文献】
【特許文献】
【００１１】
【特許文献１】特開２００３−２５３２１７号公報
【特許文献２】特開２００３−２５３２３９号公報
【特許文献３】特開平３−２３７１０７号公報
【特許文献４】特開平６−３４５７２６号公報
【発明の概要】
【発明が解決しようとする課題】
【００１２】
しかしながら、上記カチオン重合性物質の重合開始剤を用いることで低温速硬化は可能であるが、低温であるために十分な硬化物の特性が得られず、異方導電性接着剤組成物では、良好な接続信頼性が得られないことが問題となっている。
【００１３】
本発明は、上記事情に鑑みてなされたものであり、低温短時間で接着可能であり、接続信頼性に優れ、且つ保存安定性に優れる、異方導電性接着剤組成物及びそれをフィルム状にしてなるフィルム状接着剤を提供することを目的とする。本発明はまた、上記異方導電性接着剤組成物又はフィルム状接着剤を用いた接続構造体及び半導体装置を提供することを目的とする。
【課題を解決するための手段】
【００１４】
上記目的を達成するために、本発明は、（Ａ）スルホニウム塩化合物と、（Ｂ）カチオン重合性物質と、（Ｃ）導電粒子と、を含有し、上記（Ｂ）カチオン重合性物質が、カチオン重合性官能基を有するシルセスキオキサンを含む、異方導電性接着剤組成物を提供する。
【００１５】
上記異方導電性接着剤組成物によれば、（Ｂ）カチオン重合性物質としてカチオン重合性官能基を有するシルセスキオキサンを含有し、且つ、その重合開始剤として（Ａ）スルホニウム塩化合物を含有することにより、低温短時間で接着可能であるとともに、優れた接続信頼性及び優れた保存安定性を得ることができる。
【００１６】
上記カチオン重合性官能基を有するシルセスキオキサンは、かご型シルセスキオキサンであることが好ましい。これにより、異方導電性接着剤組成物の硬化物にフレキシビリティを付与することができ、線膨張係数を低くすることができるため、接続信頼性がより優れたものとなる。
【００１７】
また、上記カチオン重合性官能基を有するシルセスキオキサンは、エポキシ基、オキセタン基及びビニルエーテル基からなる群より選ばれる少なくとも一種を有することが好ましい。これにより、異方導電性接着剤組成物の低温速硬化性、接続信頼性及び保存安定性がより優れたものとなる。
【００１８】
上記（Ｂ）成分は、上記カチオン重合性官能基を有するシルセスキオキサンのほかに、エポキシ化合物、オキセタン化合物及びビニルエーテル化合物からなる群より選ばれる少なくとも一種を更に含有することが好ましい。これにより、異方導電性接着剤組成物の低温速硬化性、接続信頼性及び保存安定性がより優れたものとなる。
【００１９】
異方導電性接着剤組成物は、更に（Ｄ）フィルム形成性ポリマーを含有していてもよい。（Ｄ）フィルム形成性ポリマーを含有する場合、異方導電性接着剤組成物のフィルム化が容易となる。
【００２０】
異方導電性接着剤組成物は、回路接続用であってもよい。
【００２１】
本発明はまた、上記本発明の異方導電性接着剤組成物をフィルム状に形成してなる、フィルム状接着剤を提供する。
【００２２】
本発明はまた、第一の回路電極を有する第一の回路部材と、第二の回路電極を有する第二の回路部材と、上記第一の回路部材及び上記第二の回路部材の間に配置され、上記第一の回路電極と上記第二の回路電極とを電気的に接続する回路接続部材と、を備え、上記回路接続部材が、上記本発明の異方導電性接着剤組成物の硬化物、又は上記本発明のフィルム状接着剤の硬化物を含む、接続構造体を提供する。
【００２３】
本発明は更に、半導体素子と、回路パターンを有する基板と、上記半導体素子及び上記基板の間に配置され、上記半導体素子と上記回路パターンとを電気的に接続する半導体素子接続部材と、を備え、上記半導体素子接続部材が、上記本発明の異方導電性接着剤組成物の硬化物、又は上記本発明のフィルム状接着剤の硬化物を含む、半導体装置を提供する。
【発明の効果】
【００２４】
本発明によれば、低温短時間で接着可能であり、接続信頼性に優れ、且つ保存安定性に優れる、異方導電性接着剤組成物及びそれをフィルム状にしてなるフィルム状接着剤を提供することができる。また、本発明によれば、上記異方導電性接着剤組成物又はフィルム状接着剤を用いた接続構造体及び半導体装置を提供することができる。
【図面の簡単な説明】
【００２５】
【図１】フィルム状接着剤の一実施形態を示す模式断面図である。
【図２】接続構造体の一実施形態を示す模式断面図である。
【図３】（ａ）〜（ｃ）はそれぞれ接続構造体を製造する一連の工程図である。
【図４】半導体装置の一実施形態を示す部分断面図である。
【発明を実施するための形態】
【００２６】
以下、場合により図面を参照しつつ本発明の好適な実施形態について詳細に説明する。なお、図面中、同一又は相当部分には同一符号を付し、重複する説明は省略する。また、図面の寸法比率は図示の比率に限られるものではない。
【００２７】
［異方導電性接着剤組成物］
本実施形態に係る異方導電性接着剤組成物（以下、単に「接着剤組成物」ともいう。）は、（Ａ）スルホニウム塩化合物（以下、場合により「（Ａ）成分」という。）と、（Ｂ）カチオン重合性物質（以下、場合により「（Ｂ）成分」という。）と、（Ｃ）導電粒子（以下、場合により「（Ｃ）成分」という。）と、を含有し、上記（Ｂ）カチオン重合性物質が、カチオン重合性官能基を有するシルセスキオキサンを含む。また、本実施形態の異方導電性接着剤組成物は、更に（Ｄ）フィルム形成性ポリマー（以下、場合により「（Ｄ）成分」という。）を含有していてもよい。
【００２８】
（Ａ）スルホニウム塩化合物は、下記一般式（Ｉ）で表される化合物であることができる。
【００２９】
【化４】
0006672837.tif 000005
【００３０】
式中、Ｒ１は置換若しくは未置換のアリールメチル基、又は置換若しくは未置換のアリル基を示し、Ｒ２及びＲ３は、それぞれ独立に、アルキル基、又は置換若しくは未置換のアリール基を示し、Ｙ−は対アニオンを示す。ただし、Ｒ２及びＲ３は一緒になって環を形成していてもよい。
【００３１】
アルキル基としては、例えば、炭素数１〜６のアルキル基が挙げられる。より具体的には、メチル基、エチル基、プロピル基、イソプロピル基、ブチル基、イソブチル基、ｔ−ブチル基、ペンチル基、ヘキシル基が挙げられる。これらは置換基を有していてもよく、置換基の置換位置は特に限定されるものではなくいずれの位置であってもよい。
【００３２】
アリール基としては、例えば、炭素数６〜１２のアリール基が挙げられる。より具体的には、フェニル基、１−ナフチル基、２−ナフチル基が挙げられる。これらは置換基を有していてもよく、置換基の置換位置は特に限定されるものではなくいずれの位置であってもよい。
【００３３】
アリールメチル基としては、例えば、メチル基における水素原子の１つが上述のアリール基により置換されたものが挙げられる。より具体的には、ベンジル基、１−ナフチルメチル基、２−ナフチルメチル基が挙げられる。これらは置換基を有していてもよく、置換基の置換位置は特に限定されるものではなくいずれの位置であってもよい。
【００３４】
Ｒ２及びＲ３が一緒になって形成していてもよい環としては、下記式（α）で表されるものが挙げられる。これらは置換基を有していてもよく、置換基の置換位置は特に限定されるものではなくいずれの位置であってもよい。
【００３５】
【化５】
0006672837.tif 000006
【００３６】
上述した各基が有していてもよい置換基としては、例えば、メチル基、エチル基、プロピル基、イソプロピル基、ブチル基、イソブチル基、ｔ−ブチル基、ペンチル基、ヘキシル基等のアルキル基；フェニル基、ナフチル基等のアリール基；メトキシ基、エトキシ基、プロポキシ基、ブトキシ基等のアルコキシ基；アセトキシ基、プロピオニルオキシ基、デシルカルボニルオキシ基、ドデシルカルボニルオキシ基等のアルコキシカルボニル基；メトキシカルボニル基、エトキシカルボニル基、ベンゾイルオキシ基等のエステル基；フッ素、塩素、臭素、ヨウ素等のハロゲン原子；シアノ基；ニトロ基；ヒドロキシ基、などが挙げられる。これらの置換基の置換位置は、特に限定されるものではなくいずれの位置であってもよい。
【００３７】
なお、置換基を有するアリル基において、シス−トランス異性体を有する場合には、どちらの異性体であってもよい。
【００３８】
Ｙ−で示される対アニオンは、［Ｐ（Ｒ４）ａ（Ｆ）６−ａ］−（式中、Ｒ４は水素原子の少なくとも一部がフッ素原子で置換されているアルキル基を示し、ａは１〜６の整数を示す。ａが２以上の整数である場合、複数存在するＲ４は、互いに同一であっても異なっていてもよい。）、［Ｃ（（Ｒ５）ＳＯ２）３］−（式中、Ｒ５は水素原子の少なくとも一部がフッ素原子で置換されているアルキル基を示し、複数存在するＲ５は、互いに同一であっても異なっていてもよい。）、又は［ＳｂＦ６］−であることができる。Ｙ−は、求核性が低いことが好ましい。
【００３９】
なお、［Ｐ（Ｒ４）ａ（Ｆ）６−ａ］−としては、Ｒ４のアルキル基における水素原子の８０％以上がフッ素原子で置換されていることが好ましく、Ｒ４のアルキル基における水素原子の９０％以上がフッ素原子で置換されていることがより好ましく、Ｒ４が直鎖又は分岐のパーフルオロアルキル基であることが更に好ましい。具体的には、［Ｐ（ＣＦ３）３（Ｆ）３］−、［Ｐ（Ｃ２Ｆ５）３（Ｆ）３］−及び［Ｐ（ｎ−Ｃ３Ｆ７）３（Ｆ）３］−等が挙げられる。これらの対アニオンは単独で用いてもよく、２種以上を組み合わせて用いてもよい。
【００４０】
また、［Ｃ（（Ｒ５）ＳＯ２）３］−としては、Ｒ５のアルキル基における水素原子の８０％以上がフッ素原子で置換されていることが好ましく、Ｒ５のアルキル基における水素原子の９０％以上がフッ素原子で置換されていることがより好ましく、Ｒ５が直鎖又は分岐のパーフルオロアルキル基であることが更に好ましい。具体的には、［Ｃ（ＣＦ３ＳＯ２）３］−、［Ｃ（Ｃ２Ｆ５ＳＯ２）３］−及び［Ｃ（ｎ−Ｃ３Ｆ７ＳＯ２）３］−等が挙げられる。これらの対アニオンは単独で用いてもよく、２種以上を組み合わせて用いてもよい。
【００４１】
スルホニウム塩化合物としては、上記Ｒ１が置換又は未置換のアリールメチル基であり、上記Ｒ２が置換又は未置換のアリール基であり、Ｒ３がメチル基である下記一般式（ＩＩ）で表されるスルホニウム塩化合物が好ましい。このようなスルホニウム塩化合物を含有してなる接着剤組成物は、保存安定性と低温速硬化性により優れる。
【００４２】
【化６】
0006672837.tif 000007
［式中、Ａｒ１及びＡｒ２は、それぞれ独立に、置換又は未置換のアリール基を示し、Ｙ−は上記と同義である。］
【００４３】
また、スルホニウム塩化合物としては、上記Ｒ１が１−ナフチルメチル基であり、上記Ｒ２が４−ヒドロキシフェニル基であり、Ｒ３がメチル基である下記一般式（ＩＩＩ）で表されるスルホニウム塩化合物も好ましい。このようなスルホニウム塩化合物を含有してなる接着剤組成物は、保存安定性と低温速硬化性により優れる。
【００４４】
【化７】
0006672837.tif 000008
［式中、Ｙ−は上記と同義である。］
【００４５】
また、スルホニウム塩化合物としては、上記Ｒ１が置換又は未置換のアリル基であり、上記Ｒ２及びＲ３がアルキル基、又はＲ２及びＲ３が一緒になって形成された環である下記一般式（ＩＶ）で表されるスルホニウム塩化合物も好ましい。このようなスルホニウム塩化合物を含有してなる接着剤組成物は、保存安定性と低温速硬化性により優れる。
【００４６】
【化８】
0006672837.tif 000009
［式中、Ａ１及びＡ２は、それぞれ独立にアルキル基を示し、Ｒ６、Ｒ７及びＲ８は、それぞれ独立に、水素原子、アルキル基、又は置換若しくは未置換のアリール基を示し、Ｙ−は上記と同義である。ただし、Ａ１及びＡ２は一緒になって環を形成していてもよい。］
【００４７】
スルホニウム塩化合物の具体例としては、α−ナフチルメチル−４−ヒドロキシフェニルメチルスルホニウム  トリス（パーフルオロエチル）トリフルオロホスフェート、ビフェニルメチル−４−ヒドロキシフェニルメチルスルホニウム  トリス（パーフルオロエチル）トリフルオロホスフェート、フェニルメチル−４−ヒドロキシフェニルメチルスルホニウム  トリス（パーフルオロエチル）トリフルオロホスフェート、１−メチル−フェニルメチル−４−ヒドロキシフェニルメチルスルホニウム  トリス（パーフルオロエチル）トリフルオロホスフェート、２−メチル−フェニルメチル−４−ヒドロキシフェニルメチルスルホニウム  トリス（パーフルオロエチル）トリフルオロホスフェート、フルオレニルメチル−４−ヒドロキシフェニルメチルスルホニウム  トリス（パーフルオロエチル）トリフルオロホスフェート、α−ナフチルメチル−４−アセチルフェニルメチルスルホニウム  トリス（パーフルオロエチル）トリフルオロホスフェート、ビフェニルメチル−４−アセチルフェニルメチルスルホニウム  トリス（パーフルオロエチル）トリフルオロホスフェート、フェニルメチル−４−アセチルフェニルメチルスルホニウム  トリス（パーフルオロエチル）トリフルオロホスフェート、１−メチル−フェニルメチル−４−アセチルフェニルメチルスルホニウム  トリス（パーフルオロエチル）トリフルオロホスフェート、２−メチル−フェニルメチル−４−アセチルフェニルメチルスルホニウム  トリス（パーフルオロエチル）トリフルオロホスフェート、フルオレニルメチル−４−アセチルフェニルメチルスルホニウム  トリス（パーフルオロエチル）トリフルオロホスフェート、α−ナフチルメチル−４−メトキシフェニルメチルスルホニウム  トリス（パーフルオロエチル）トリフルオロホスフェート、ビフェニルメチル−４−メトキシフェニルメチルスルホニウム  トリス（パーフルオロエチル）トリフルオロホスフェート、フェニルメチル−４−メトキシフェニルメチルスルホニウム  トリス（パーフルオロエチル）トリフルオロホスフェート、１−メチル−フェニルメチル−４−メトキシフェニルメチルスルホニウム  トリス（パーフルオロエチル）トリフルオロホスフェート、２−メチル−フェニルメチル−４−メトキシフェニルメチルスルホニウム  トリス（パーフルオロエチル）トリフルオロホスフェート、フルオレニルメチル−４−メトキシフェニルメチルスルホニウム  トリス（パーフルオロエチル）トリフルオロホスフェート、２−ブテニルジメチルスルホニウム  トリス（パーフルオロエチル）トリフルオロホスフェート、３−メチル−２−ブテニルジメチルスルホニウム  トリス（パーフルオロエチル）トリフルオロホスフェート、シンナミルジメチルスルホニウム  トリス（パーフルオロエチル）トリフルオロホスフェート、２−ブテニルテトラメチレンスルホニウム  トリス（パーフルオロエチル）トリフルオロホスフェート、３−メチル−２−ブテニルテトラメチレンスルホニウム  トリス（パーフルオロエチル）トリフルオロホスフェート、シンナミルテトラメチレンスルホニウム  トリス（パーフルオロエチル）トリフルオロホスフェート、α−ナフチルメチル−４−ヒドロキシフェニルメチルス���ホニウム  トリス（トリフルオロメタンスルホニル）メチド、ビフェニルメチル−４−ヒドロキシフェニルメチルスルホニウム  トリス（トリフルオロメタンスルホニル）メチド、フェニルメチル−４−ヒドロキシフェニルメチルスルホニウム  トリス（トリフルオロメタンスルホニル）メチド、１−メチル−フェニルメチル−４−ヒドロキシフェニルメチルスルホニウム  トリス（トリフルオロメタンスルホニル）メチド、２−メチル−フェニルメチル−４−ヒドロキシフェニルメチルスルホニウム  トリス（トリフルオロメタンスルホニル）メチド、フルオレニルメチル−４−ヒドロキシフェニルメチルスルホニウム  トリス（トリフルオロメタンスルホニル）メチド、α−ナフチルメチル−４−アセチルフェニルメチルスルホニウム  トリス（トリフルオロメタンスルホニル）メチド、ビフェニルメチル−４−アセチルフェニルメチルスルホニウム  トリス（トリフルオロメタンスルホニル）メチド、フェニルメチル−４−アセチルフェニルメチルスルホニウム  トリス（トリフルオロメタンスルホニル）メチド、１−メチル−フェニルメチル−４−アセチルフェニルメチルスルホニウム  トリス（トリフルオロメタンスルホニル）メチド、２−メチル−フェニルメチル−４−アセチルフェニルメチルスルホニウム  トリス（トリフルオロメタンスルホニル）メチド、フルオレニルメチル−４−アセチルフェニルメチルスルホニウム  トリス（トリフルオロメタンスルホニル）メチド、α−ナフチルメチル−４−メトキシフェニルメチルスルホニウム  トリス（トリフルオロメタンスルホニル）メチド、ビフェニルメチル−４−メトキシフェニルメチルスルホニウム  トリス（トリフルオロメタンスルホニル）メチド、フェニルメチル−４−メトキシフェニルメチルスルホニウム  トリス（トリフルオロメタンスルホニル）メチド、１−メチル−フェニルメチル−４−メトキシフェニルメチルスルホニウム  トリス（トリフルオロメタンスルホニル）メチド、２−メチル−フェニルメチル−４−メトキシフェニルメチルスルホニウム  トリス（トリフルオロメタンスルホニル）メチド、フルオレニルメチル−４−メトキシフェニルメチルスルホニウム  トリス（トリフルオロメタンスルホニル）メチド、２−ブテニルジメチルスルホニウム  トリス（トリフルオロメタンスルホニル）メチド、３−メチル−２−ブテニルジメチルスルホニウム  トリス（トリフルオロメタンスルホニル）メチド、シンナミルジメチルスルホニウム  トリス（トリフルオロメタンスルホニル）メチド、２−ブテニルテトラメチレンスルホニウム  トリス（トリフルオロメタンスルホニル）メチド、３−メチル−２−ブテニルテトラメチレンスルホニウム  トリス（トリフルオロメタンスルホニル）メチド、シンナミルテトラメチレンスルホニウム  トリス（トリフルオロメタンスルホニル）メチド、α−ナフチルメチル−４−ヒドロキシフェニルメチルスルホニウム  ヘキサフルオロアンチモネート等を挙げることができる。（Ａ）成分として、スルホニウム塩化合物のうち一種を単独で用いてもよく、二種以上を組み合わせて用いてもよい。
【００４８】
特に、α−ナフチルメチル−４−ヒドロキシフェニルメチルスルホニウム  トリス（パーフルオロエチル）トリフルオロホスフェート、３−メチル−２−ブテニルジメチルスルホニウム  トリス（パーフルオロエチル）トリフルオロホスフェート、シンナミルジメチルスルホニウム  トリス（パーフルオロエチル）トリフルオロホスフェート、３−メチル−２−ブテニルテトラメチレンスルホニウム  トリス（パーフルオロエチル）トリフルオロホスフェート、シンナミルテトラメチレンスルホニウム  トリス（パーフルオロエチル）トリフルオロホスフェート、α−ナフチルメチル−４−ヒドロキシフェニルメチルスルホニウム  トリス（トリフルオロメタンスルホニル）メチド、３−メチル−２−ブテニルジメチルスルホニウム  トリス（トリフルオロメタンスルホニル）メチド、シンナミルジメチルスルホニウム  トリス（トリフルオロメタンスルホニル）メチド、３−メチル−２−ブテニルテトラメチレンスルホニウム  トリス（トリフルオロメタンスルホニル）メチド、シンナミルテトラメチレンスルホニウム  トリス（トリフルオロメタンスルホニル）メチド、α−ナフチルメチル−４−ヒドロキシフェニルメチルスルホニウム  ヘキサフルオロアンチモネートを含有してなる接着剤組成物は、保存安定性と低温速硬化性に一層優れる。
【００４９】
（Ａ）成分を含有してなる接着剤組成物の保存安定性の観点から、（Ａ）成分としては、（Ａ）成分とグリシジルエーテル型エポキシ化合物ＹＬ９８０（製品名、ジャパンエポキシレジン株式会社製、ビスフェノールＡ型エポキシ樹脂）との混合物についての示差走査熱量測定において発熱ピークを４０〜１５０℃に与えるものが好ましく、特に発熱ピークを７０〜１３０℃に与えるものが一層好ましい。
【００５０】
本実施形態に係る接着剤組成物における（Ａ）成分の含有割合は、（Ｂ）成分１００質量部に対して、０．５〜５０質量部であることが好ましく、２〜２５質量部であることがより好ましい。（Ａ）成分の含有割合が０．５質量部以上であると、より十分な硬化が得られる傾向があり、５０質量部以下であると、接着力がより向上する傾向がある。
【００５１】
（Ｂ）成分は、少なくともカチオン重合性官能基を有するシルセスキオキサンを含む。シルセスキオキサンは、種々の骨格構造を取ることができ、かご型、ラダー型、ランダム型といった構造を取ることができる。本実施形態に係る接着剤組成物においては、カチオン重合性官能基を有するシルセスキオキサンは、かご型シルセスキオキサンであることが好ましい。かご型シルセスキオキサンを用いることで、異方導電性接着剤組成物の硬化物にフレキシビリティを付与することができ、線膨張係数を低くすることができるため、接続信頼性がより優れたものとなる。
【００５２】
カチオン重合性官能基を有するかご型シルセスキオキサンは、例えば、特開２０１４−４０５７５号公報に記載の方法で得ることができ、オクタ（ジメチルシリル）オクタシルセスキオキサンをヒドロシリル化反応させることによって得ることができる。
【００５３】
カチオン重合性官能基を有するシルセスキオキサンは、カチオン重合性官能基として、ビニル基、エポキシ基、オキセタン基及びビニルエーテル基からなる群より選ばれる少なくとも一種の基を含むことが好ましい。これらのカチオン重合性官能基を有するシルセスキオキサンを用いることで、より優れた低温速硬化性を有する異方導電性接着剤組成物が得られる。
【００５４】
また、カチオン重合性官能基を有するシルセスキオキサン１分子あたりの官能基（カチオン重合性官能基）数は、１個以上、８個以下であることが好ましく、２個以上、８個以下であることがより好ましく、４個以上、８個以下であることが更に好ましい。官能基数が上記範囲内であると、異方導電性接着剤組成物の硬化物は適度な架橋密度が得られ、接続信頼性が向上する傾向がある。
【００５５】
カチオン重合性官能基を有するシルセスキオキサンの含有量は、（Ｂ）成分の総量基準で、５〜８０質量％であることが好ましく、１０〜６０質量％であることがより好ましい。この含有量が５質量％以上であるとより十分な硬化特性が得られる傾向がある。また、この含有量が８０質量％以下であると、接着性がより十分になり、より優れた接続信頼性が得られる。
【００５６】
（Ｂ）成分は、カチオン重合性官能基を有するシルセスキオキサンのほかに、エポキシ化合物、オキセタン化合物及びビニルエーテル化合物からなる群より選ばれる少なくとも一種を更に含有することが好ましい。エポキシ化合物としては、グリシジルエーテル型エポキシ化合物、脂環式エポキシ化合物が例示できる。
【００５７】
グリシジルエーテル型エポキシ化合物としては、分子中にグリシジルエーテル基を有する化合物で、硬化剤の存在下又は非存在下に活性光線の照射又は加熱によって硬化するものであればよい。中でも、１分子中に２個以上のエポキシ基を有するものは、硬化させた際の架橋密度が高くなるので好ましい。グリシジルエーテル型エポキシ化合物としては、グリシジルエーテル基を有する化合物であれば特に制限なく、公知のものを使用できる。より具体的には、エピクロルヒドリンとビスフェノールＡ又はビスフェノールＦ等から誘導されるビスフェノール型エポキシ樹脂及びこれらビスフェノール型エポキシ樹脂の芳香族構造を水素添加して得られる脂環構造を有するグリシジルエーテル型エポキシ化合物、クレゾールノボラック型エポキシ樹脂、フェノールノボラック型エポキシ樹脂等のノボラック型グリシジルエーテル化合物、グリシジルアミン系エポキシ化合物、グリシジルエステル系エポキシ化合物、ビフェニルジグリシジルエーテル、トリグリシジルイソシアヌレート、ポリグリシジルメタクリレート又はグリシジルメタクリレートと、これと共重合可能なビニル単量体との共重合体などが挙げられる。これらは単独で用いてもよく、２種以上を組合せて用いてもよい。
【００５８】
脂環式エポキシ化合物としては、環状炭化水素骨格を構成する炭素原子のうちの二つと酸素原子とからなるエポキシ基を分子中に有する化合物で、硬化剤の存在下又は非存在下に活性光線の照射又は加熱によって硬化するものであればよい。中でも、１分子中に２個以上のエポキシ基を有するものは、硬化させた際の架橋密度が高くなるので好ましい。脂環式エポキシ化合物としては、脂環式エポキシ基を有する化合物であれば特に制限なく、公知のものを使用できる。例えば、シクロヘキセン環含有化合物を酸化して得られるシクロヘキセンオキシド含有化合物及びシクロペンテン環含有化合物を酸化して得られるシクロペンテンオキシド含有化合物が挙げられる。より具体的には、２−（３，４−エポキシシクロヘキシル−５，５−スピロ−３，４−エポキシ）シクロヘキサン−メタジオキサン、３，４−エポキシ−１−メチルシクロヘキシル−３，４−エポキシ−１−メチルヘキサンカルボキシレート、３，４−エポキシ−３−メチルシクロヘキシルメチル−３，４−エポキシ−３−メチルシクロヘキサンカルボキシレート、３，４−エポキシ−５−メチルシクロヘキシルメチル−３，４−エポキシ−５−メチルシクロヘキサンカルボキシレート、３，４−エポキシ−６−メチルシクロヘキシルカルボキシレート、３，４−エポキシシクロヘキシルメチル−３，４−エポキシシクロヘキサンカルボキシレート、６−メチル−３，４−エポキシシクロヘキシルメチル−６−メチル−３，４−エポキシシクロヘキサンカルボキシレート、エチレンビス（３，４−エポキシシクロヘキサンカルボキシレート）、ジシクロペンタジエンジエポキシド、ビス（３，４−エポキシシクロヘキシルメチル）アジペート、メチレンビス（３，４−エポキシシクロヘキサン）等が挙げられる。これらは単独で用いてもよく、２種以上を組合せて用いてもよい。
【００５９】
オキセタン化合物としては、分子中にオキセタニル基を有しているオキセタン化合物で、硬化剤の存在下若しくは非存在下に活性光線の照射又は加熱によって硬化するものであればよい。中でも、オキセタン環を２個以上有する化合物は、硬化させた際の架橋密度が高くなるので好ましい。更に、分子中にオキセタン環を２〜６個有し、水酸基を１〜６個有する脂肪族系又は脂環系化合物は、硬化性に優れる観点から好ましい。
【００６０】
オキセタン化合物としては、下記一般式（Ｖ）で表される化合物が挙げられる。
【００６１】
【化９】
0006672837.tif 000010
【００６２】
式中、Ｒ９は水素原子、フッ素原子又は１価の炭化水素基を示し、Ｒ１０は水素原子、ｎ価の脂肪族炭化水素基又はｎ価の芳香族炭化水素基を示し、ｎは１〜６の整数を示す。ただし、Ｒ１０が水素原子のときｎは１である。ｎが２以上の整数であるとき、Ｒ１０に結合する複数の酸素原子は、互いにＲ１０の同一炭素原子に結合していてもよく、Ｒ１０の異なる炭素原子に結合していてもよい。
【００６３】
オキセタン化合物としては、より具体的には、１，４−ジ［（３−オキセタニル−ｎ−ブトキシ）メチル］ベンゼン、４，４’−ビス［（３−オキセタニル−ｎ−ブトキシ）メチル］ビフェニル、３−エチル−３｛［（３−エチルオキセタン−３−イル）メトキシ］メチル｝オキセタン、３−エチル−３−ヒドロキシメチルオキセタン、２−エチルヘキシルオキセタン等が挙げられる。
【００６４】
ビニルエーテル化合物としては、分子中にビニルエーテル基を有する化合物で、硬化剤の存在下又は非存在下に活性光線の照射又は加熱によって硬化するものであればよい。中でも、１分子中に２個以上のビニルエーテル基を有するものは、硬化させた際の架橋密度が高くなるので好ましい。
【００６５】
ビニルエーテル化合物としては、下記一般式（ＶＩ）で表される化合物が挙げられる。
【００６６】
【化１０】
0006672837.tif 000011
【００６７】
式中、Ｒ１１はｍ価の脂肪族炭化水素基又はｍ価の芳香族炭化水素基を示し、ｍは１〜４の整数を示す。ｍが２以上の整数であるとき、Ｒ１１に結合する複数の酸素原子は、互いにＲ１１の同一炭素原子に結合していてもよく、Ｒ１１の異なる炭素原子に結合していてもよい。
【００６８】
ビニルエーテル化合物としては、より具体的には、１，４−ブタンジオールジビニルエーテル、シクロヘキサンジメタノールジビニルエーテル、ジエチレングリコールジビニルエーテル、トリエチレングリコールジビニルエーテル等が挙げられる。
【００６９】
（Ｂ）成分のカチオン重合性置換基（カチオン重合性官能基）当量は、４３〜１０００が好ましく、５０〜８００がより好ましく、７３〜６００が更に好ましい。カチオン重合性置換基当量が４３〜１０００であると、後述する電極の接続時に、接着強度がより向上する傾向がある。なお、カチオン重合性置換基当量とは、含有するカチオン重合性物質の一分子の平均分子量をカチオン重合性物質の一分子中のカチオン重合性置換基の数で除した値、つまり単位カチオン重合性置換基あたりの平均分子量を指す。
【００７０】
（Ｂ）成分としては、不純物イオン（Ｎａ＋、Ｃｌ−等）及び加水分解性塩素等の含有量を３００ｐｐｍ以下に低減した高純度品を用いることが、腐食防止の観点から好ましい。
【００７１】
本実施形態に係る接着剤組成物における（Ｂ）成分の含有割合は、接着剤組成物の総量基準で、１０〜９０質量％であることが好ましく、２５〜７５質量％であることがより好ましい。（Ｂ）成分の含有割合が１０質量％以上であると、硬化物としたときの物性（弾性率等）がより向上する傾向があり、９０質量％以下であると、硬化収縮が小さく、接着力がより向上する傾向がある。
【００７２】
本実施形態に係る接着剤組成物において、（Ｂ）成分は、単独で用いてもよく、２種以上を組み合わせて用いてもよい。
【００７３】
本実施形態に係る接着剤組成物は、（Ｃ）導電粒子を更に含有する。導電粒子としては、例えば、Ａｕ、Ａｇ、Ｎｉ、Ｃｕ、はんだ等の金属粒子及びカーボンが挙げられる。また、非導電性のガラス、セラミック、プラスチック等を核とし、この核に上記金属、金属粒子又はカーボンを被覆したものでもよい。導電粒子が、プラスチックを核とし、この核に上記金属、金属粒子又はカーボンを被覆したもの、或いは、はんだのような熱溶融金属粒子である場合、加熱加圧により変形して接続時に電極との接触面積が増加し接続信頼性が向上するので好ましい。また、これらの導電粒子の表面を、更に高分子樹脂等で被覆した微粒子は、導電粒子の配合量を増加したとき、粒子同士の接触による短絡を抑制し、電極回路間の絶縁性を向上できる。したがって、適宜、導電粒子の表面を高分子樹脂等で被覆した微粒子を単独で、又は導電粒子と混合して用いることができる。
【００７４】
この導電粒子の平均粒径は、ＳＥＭ観察によって求めることができる。導電粒子の平均粒径は、分散性及び導電性が良好となる観点から１〜１８μｍであることが好ましい。本実施形態に係る接着剤組成物における導電粒子の含有割合は、特に制限を受けないが、接着剤組成物１００体積％に対して、０．１〜３０体積％であることが好ましく、０．１〜１０体積％であることがより好ましい。導電粒子の含有割合が０．１体積％以上であると導電性がより向上する傾向があり、３０体積％以下であると回路の短絡をより防ぐことができる。また、導電粒子の含有割合を上記範囲内とすることで、接着剤組成物は、より良好な異方導電性を示すことができる。なお、「体積％」は、硬化前の各成分の２３℃における体積をもとに決定されるが、各成分の体積は比重を利用して質量を変換して算出することもできる。また、各成分の体積はメスシリンダー等に適当な溶媒（水、アルコール等）を入れたものに、その成分を投入して増加した体積分から求めることもできる。なお、適当な溶媒とは、その成分を溶解したり膨潤させたりせず、よくぬらすものをいう。
【００７５】
本実施形態に係る接着剤組成物は、増粘化及びフィルム化を目的として、種々のポリマーを適宜含有してもよい。含有されるポリマーとしては、（Ｂ）成分の硬化を大きく阻害しないものであれば制限はなく、公知のポリマーを使用することができる。このようなポリマーとしては、フェノキシ樹脂類、ポリメタクリレート類、ポリアクリレート類、ポリエステル類、ポリビニルブチラール類、ＳＢＳ（スチレンブタジエンスチレンブロック共重合体）及びそのエポキシ変性体、並びにＳＥＢＳ（スチレンエチレンブチレンスチレンブロック共重合体）及びその変性体等を用いることができる。これらは単独で用いてもよく、２種類以上を組み合わせて用いてもよい。更に、これらポリマー中にはシロキサン結合又はフッ素置換基が含まれていてもよい。これらは、混合する樹脂同士が完全に相溶するか、若しくはミクロ相分離が生じて白濁する状態であれば接着剤組成物としては好適に用いることができる。特にフィルム化を目的とする場合には、フェノキシ樹脂類、ポリビニルブチラール類等のフィルム形成性ポリマー（（Ｄ）成分）を含有することが好ましい。
【００７６】
上記ポリマーの分子量が大きいとフィルム形成性が容易に得られ、また接着剤組成物の流動性に影響する溶融粘度を広範囲に設定できる。上記ポリマーの重量平均分子量は、特に制限を受けるものではないが、５０００〜１５００００であることが好ましく、１００００〜８００００であることがより好ましい。重量平均分子量が５０００以上では、フィルム形成性がより優れる傾向があり、１５００００以下で他の成分との相溶性がより良くなる傾向がある。ここで重量平均分子量とは、下記に示す条件に従って、ゲル浸透クロマトグラフ（ＧＰＣ）より標準ポリスチレンによる検量線を用いて測定した値をいう。
【００７７】
（測定条件）
装置：東ソー株式会社製  ＧＰＣ−８０２０
検出器：東ソー株式会社製  ＲＩ−８０２０
カラム：日立化成株式会社製  Ｇｅｌｐａｃｋ  ＧＬ−Ａ−１６０−Ｓ＋ＧＬ−Ａ１５０
試料濃度：１２０ｍｇ／３ｍＬ
溶媒：テトラヒドロフラン
注入量：６０μＬ
圧力：２．９ＭＰａ（３０ｋｇｆ／ｃｍ２）
流量：１．００ｍＬ／ｍｉｍ
【００７８】
本実施形態に係る接着剤組成物における上記ポリマーの含有量は、（Ｂ）成分１００質量部に対して２０〜３２０質量部であることが好ましく、５０〜１５０質量部であることがより好ましい。上記ポリマーの含有割合が２０〜３２０質量部であると、接着剤組成物のフィルム形成性、流動性及び接着性がより向上する傾向がある。
【００７９】
本実施形態に係る接着剤組成物は、被着体の腐食を防止することを目的として、金属水酸化物又は金属酸化物からなる腐食防止剤を添加、混合することができる。腐食防止剤としては、より具体的には、水酸化アルミニウム、水酸化マグネシウム、水酸化カルシウム、酸化ケイ素、酸化アルミニウム、酸化マグネシウム、酸化アンチモン、酸化錫、酸化チタン、酸化マンガン及び酸化ジルコニウムからなる群より選ばれる少なくとも一種以上が好ましい。腐食防止剤が粒子状である場合には、接着剤組成物への分散、被着体への高接着化及び被着体の腐食防止能の観点から、その粒径は１０μｍ以下であることが好ましい。
【００８０】
本実施形態に係る接着剤組成物における腐食防止剤の含有割合は、（Ａ）成分１００質量部に対して、０．１〜６０質量部であることが好ましく、１〜３０質量部であることがより好ましい。腐食防止剤の含有割合が０．１質量部以上であると、腐食防止効果を十分に発揮することができ、６０質量部以下であると分散性が高まり、接着剤組成物の接続信頼性がより向上する傾向がある。
【００８１】
本実施形態に係る接着剤組成物は、１分子中に２個以上のエーテル結合を有する鎖状エーテル化合物又は環状エーテル化合物を更に含有してもよい。特に（Ｂ）成分として脂環式エポキシ化合物を含有する場合、鎖状又は環状エーテル化合物を更に含有することによって、脂環式エポキシ化合物の硬化挙動をより容易に且つ確実に制御することができる。
【００８２】
鎖状又は環状エーテル化合物としては、１分子中に２個以上のエーテル結合を有するものであれば特に制限は無く、公知のものを使用できる。鎖状エーテル化合物としては、トリエチレングリコール、テトラエチレングリコール等のポリエチレングリコール類；ポリエチレングリコール類の末端水酸基をエーテル結合又はエステル結合で官能化した誘導体；エチレンオキシド、プロピレンオキシド、シクロヘキセンオキシド等の単官能エポキシ化合物の重合体；多官能エポキシ化合物の重合体；単官能又は多官能オキセタン化合物の重合体；単官能又は多官能テトラヒドロフラン類の重合体などが挙げられる。また、環状エーテル化合物としては、１２−クラウン−４−エーテル、１４−クラウン−４−エーテル、１５−クラウン−５−エーテル、１８−クラウン−６−エーテル、２１−クラウン−７−エーテル、２４−クラウン−８−エーテル、３０−クラウン−７−エーテル、ベンゾ−１８−クラウン−６−エーテル、ジベンゾ−１８−クラウン−６−エーテル、トリベンゾ−１８−クラウン−６−エーテル、ポリエチレングリコール類の環化物、エポキシ化合物の重合体の環化物等が挙げられる。これらは単独で用いてもよく、２種以上を組み合わせて用いてもよい。
【００８３】
上記のうち、反応調節能の観点から環状エーテル化合物が好ましく、１２−クラウン−４−エーテル、１４−クラウン−４−エーテル、１５−クラウン−５−エーテル、１８−クラウン−６−エーテル、２１−クラウン−７−エーテル、２４−クラウン−８−エーテル、３０−クラウン−７−エーテル、ベンゾ−１８−クラウン−６−エーテル、ジベンゾ−１８−クラウン−６−エーテル、トリベンゾ−１８−クラウン−６−エーテルがより好ましい。
【００８４】
本実施形態に係る接着剤組成物における鎖状又は環状エーテル化合物の含有量は、（Ａ）成分１００モルに対して、０．００５〜２０モルとすることが好ましく、０．００５〜１０モルとすることがより好ましく、０．０１〜５モルとすることが更に好ましい。鎖状又は環状エーテル化合物の含有量が０．００５モル以上であると、接着強度がより向上し、２０モル以下であると、硬化が促進され、架橋密度がより高まる傾向がある。
【００８５】
本実施形態に係る接着剤組成物は、本発明の効果を損なわない範囲内であれば、公知の各種添加剤、例えば、無機充填剤；強化剤；着色剤；安定剤（熱安定剤、耐候性改良剤等）；増量剤；粘度調節剤；テルペンフェノール共重合体、テルペン樹脂、ロジン誘導体及び脂環族系炭化水素樹脂等に代表される粘着付与剤；難燃剤；紫外線吸収剤；酸化防止剤；変色防止剤；抗菌剤；防黴剤；老化防止剤；帯電防止剤；可塑剤；滑剤；発泡剤；離型剤などを含有していてもよい。
【００８６】
上記着色剤としては、直接染料、酸性染料、塩基性染料、金属錯塩染料等の染料；カーボンブラック、マイカ等の無機顔料；カップリングアゾ系、縮合アゾ系、アンスラキノン系、チオインジゴ系、ジオキサゾン系及びフタロシアニン系等の有機顔料などが挙げられる。また、上記安定剤としては、ヒンダードフェノール系、ヒドラジン系、リン系、ベンゾフェノン系、ベンゾトリアゾール系及びオキザリックアシッドアニリド系等の化合物が挙げられる。上記無機充填剤としては、ガラス繊維；アスベスト繊維；炭素繊維；シリカ繊維；アルミナ繊維；ジルコニア繊維；窒化ホウ素繊維；窒化珪素繊維；塩基性硫酸マグネシウム繊維；ホウ素繊維；ステンレス鋼繊維；アルミニウム、チタン、銅、真鍮及びマグネシウム等の無機質及びこれらからなる金属繊維；銅、鉄、ニッケル、亜鉛、錫、鉛、ステンレス鋼、アルミニウム、金及び銀等の金属粉末；木粉；珪酸アルミニウム；タルク；クレイ；炭酸塩；硫酸塩；リン酸塩；ホウ酸塩；ホウ珪酸塩；アルミノ珪酸塩；チタン酸塩；塩基性硫酸塩及び塩基性炭酸塩等の塩基性塩；ガラス中空球及びガラスフレーク等のガラス材料；炭化珪素；窒化アルミ；ムライト；コージェライトなどが挙げられる。
【００８７】
本実施形態に係る接着剤組成物は、常温で液状である場合にはペースト状で使用することができる。室温で固体の場合には、加熱して使用する他、溶剤を使用してペースト化してもよい。使用できる溶剤としては、接着剤組成物及び添加剤と反応性がなく、且つ十分な溶解性を示すものであれば、特に制限を受けないが、常圧での沸点が５０〜１５０℃であるものが好ましい。沸点が５０℃以上の溶剤では、常温で放置しても揮発しにくく、開放系で使用する際の制限が少ない。また、沸点が１５０℃以下の溶剤では、溶剤を揮発させやすく、接着後の接続信頼性がより向上する傾向がある。
【００８８】
本実施形態に係る接着剤組成物は、加熱により硬化することができる。加熱温度は、好ましくは４０〜１８０℃、より好ましくは５０〜１５０℃であり、加熱時間は、好ましくは０．１秒〜１０時間、より好ましくは、１秒〜１時間である。加熱温度が４０℃以上であると硬化速度がより向上する傾向があり、１８０℃以下であると望まない副反応が抑制され、接続信頼性がより向上する傾向がある。また、加熱時間が０．１秒以上であると硬化反応が進行しやすくなる傾向があり、１０時間以下であると硬化物の生産性がより向上するとともに、望まない副反応が進行しにくくなり、接続信頼性がより向上する傾向がある。
【００８９】
本実施形態に係る接着剤組成物は、加熱及び加圧を併用して被着体を接着させることができる。加熱及び加圧を併用して接着する場合の加熱温度は、特に制限を受けないが、５０〜１９０℃の温度が好ましい。圧力は、被着体に損傷を与えない範囲であれば、特に制限を受けないが、ＴＣＰ及びチップオンフレックス（ＣＯＦ）の場合、一般的には０．１〜３０ＭＰａが好ましい。また、ＣＯＧ実装の場合、１０〜１００ＭＰａが好ましい。これらの加熱及び加圧は、０．５秒〜１２０秒間の範囲で行うことが好ましい。
【００９０】
なお、本実施形態に係る接着剤組成物は低温速硬化性を有しており、低温短時間での硬化も可能である。低温短時間で硬化させる場合、例えば、１２０〜１７０℃、１０秒以内の条件で硬化させることができる。このような条件で硬化させた場合であっても、本実施形態に係る接着剤組成物によれば、十分な接続信頼性を得ることができる。
【００９１】
本実施形態に係る接着剤組成物は、熱膨張係数の異なる異種の被着体の接着剤として使用することができ、フィルム状としても使用することができる。具体的には、銀ペースト及び銀フィルム等に代表される、回路電極を有する回路部材間を接着する回路接続用接着剤、チップサイズパッケージ（ＣＳＰ）用エラストマー、ＣＳＰ用アンダーフィル材及びリードオンチップ（ＬＯＣ）テープ等に代表される、半導体素子と回路パターンを有する半導体素子搭載用指示部材とを接着する半導体素子接続用接着剤として使用することができる。
【００９２】
［フィルム状接着剤］
図１は、フィルム状接着剤の一実施形態を示す模式断面図である。図１に示すフィルム状接着剤１は、接着剤成分５及び導電粒子７からなる、上述の接着剤組成物をフィルム状に形成したものである。このフィルム状接着剤１によれば、取り扱いが容易であり、被着体へ容易に設置することができ、接続作業を容易に行うことができる。
【００９３】
なお、フィルム状接着剤１は、異なる種類の接着剤組成物を用いた２層以上の層からなる多層構成（図示せず）としてもよい。上記２層以上の層においては、各層のＴｇ（ガラス転移温度）を、例えば５℃以上異なるものとすることができる。上記２層以上の層においては、少なくとも１層が本実施形態の異方導電性接着剤組成物を用いて形成された層であればよい。上記２層以上の層は、導電粒子を含有しない絶縁性接着剤組成物を用いて形成された絶縁性接着剤層を含んでいてもよい。
【００９４】
フィルム状接着剤１は、例えば、接着剤組成物を溶媒に溶解したものを支持体（ＰＥＴ（ポリエチレンテレフタレート）フィルム等）上に塗工装置を用いて塗布し、接着剤組成物が硬化しない温度で所定時間熱風乾燥することにより作製することができる。また、フィルム状接着剤１の厚さは、例えば、１０〜５０μｍとすることができる。なお、フィルム状接着剤１が多層構造である場合、多層構造全体の厚さを上記範囲内とすることができる。
【００９５】
［接続構造体］
図２は、接続構造体の一実施形態を示す模式断面図である。図２に示すように、本実施形態の接続構造体は、相互に対向する第一の回路部材２０及び第二の回路部材３０を備えており、第一の回路部材２０と第二の回路部材３０との間には、これらを接続する回路接続部材１０が設けられている。第一の回路部材２０又は第二の回路部材３０は無機材料から構成されていてもよい。また、接続部材との被着面の少なくとも一部が無機材料から構成されていてもよい。
【００９６】
第一の回路部材２０は、回路基板（第一の回路基板）２１と、回路基板２１の主面２１ａ上に形成された回路電極（第一の回路電極）２２とを備えている。なお、回路基板２１の主面２１ａ上には、場合により絶縁層（図示せず）が形成されていてもよい。
【００９７】
一方、第二の回路部材３０は、回路基板（第二の回路基板）３１と、回路基板３１の主面３１ａ上に形成された回路電極（第二の回路電極）３２とを備えている。また、回路基板３１の主面３１ａ上にも、場合により絶縁層（図示せず）が形成されていてもよい。
【００９８】
第一の回路部材２０及び第二の回路部材３０としては、電気的接続を必要とする電極が形成されているものであれば特に制限はない。具体的には、液晶ディスプレイに用いられているＩＴＯ等で電極が形成されているガラス又はプラスチック基板、プリント配線板、セラミック配線板、フレキシブル配線板、半導体シリコンチップなどが挙げられ、これらは必要に応じて組み合わせて使用される。このように、本実施形態では、プリント配線板、並びに、ポリイミド等の有機物からなる材質をはじめ、銅、アルミニウム等の金属、及び、ＩＴＯ（ｉｎｄｉｕｍ  ｔｉｎ  ｏｘｉｄｅ）、窒化ケイ素（ＳｉＮＸ）、二酸化ケイ素（ＳｉＯ２）等の無機材料からなる材質のように多種多様な表面状態を有する回路部材を用いることができる。
【００９９】
回路接続部材１０は、上記接着剤組成物の硬化物により形成され、絶縁性物質１１及び導電粒子７を含有している。導電粒子７は、対向する回路電極２２と回路電極３２との間のみならず、主面２１ａと主面３１ａとの間にも配置されている。接続構造体においては、回路電極２２及び回路電極３２が、導電粒子７を介して電気的に接続されている。すなわち、導電粒子７が回路電極２２及び回路電極３２の双方に直接接触している。
【０１００】
この接続構造体においては、上述したように、対向する回路電極２２と回路電極３２とが導電粒子７を介して電気的に接続されている。このため、回路電極２２及び回路電極３２間の接続抵抗が十分に低減される。したがって、回路電極２２及び回路電極３２間の電流の流れを円滑にすることができ、回路の持つ機能を十分に発揮することができる。
【０１０１】
［接続構造体の製造方法］
次に、上述した接続構造体の製造方法について説明する。
【０１０２】
先ず、上述した第一の回路部材２０と、フィルム状接着剤１を用意する（図３（ａ）参照）。
【０１０３】
フィルム状接着剤１の厚さは、１０〜５０μｍであることが好ましい。フィルム状接着剤１の厚さを１０μｍ以上とすることにより、回路電極２２及び回路電極３２間に回路接続材料が確実に充填される。他方、フィルム状接着剤１の厚さを５０μｍ以下とすることにより、回路電極２２及び回路電極３２間の回路接続材料がはみ出すことをより高度に防止することができる。
【０１０４】
次に、フィルム状接着剤１を第一の回路部材２０の回路電極２２が形成されている面上に載せる。なお、フィルム状接着剤１が支持体（図示せず）上に付着している場合には、フィルム状接着剤１側を第一の回路部材２０に向けるようにして、第一の回路部材２０上に載せる。このとき、フィルム状接着剤１はフィルム状であり、取り扱いが容易である。このため、第一の回路部材２０と第二の回路部材３０との間にフィルム状接着剤１を容易に介在させることができ、第一の回路部材２０と第二の回路部材３０との接続作業を容易に行うことができる。
【０１０５】
そして、フィルム状接着剤１を、図３（ａ）の矢印Ａ及びＢ方向に加圧し、フィルム状接着剤１を第一の回路部材２０に仮接続する（図３（ｂ）参照）。このとき、加熱しながら加圧してもよい。
【０１０６】
続いて、図３（ｃ）に示すように、第二の回路部材３０を、第二の回路電極３２を第一の回路部材２０に向けるようにして（すなわち、第一の回路電極２２と第二の回路電極３２とが対向配置される状態にして）フィルム状接着剤１上に載せる。なお、フィルム状接着剤１が支持体（図示せず）上に付着している場合には、支持体を剥離してから第二の回路部材３０をフィルム状接着剤１上に載せる。
【０１０７】
そして、フィルム状接着剤１を加熱しながら、図３（ｃ）の矢印Ａ及びＢ方向に第一の回路部材２０及び第二の回路部材３０を介して加圧する。こうして、フィルム状接着剤１が硬化処理され、本接続が行われ、図２に示すような接続構造体が得られる。
【０１０８】
上記のようにして、接続構造体を製造すると、得られる接続構造体において、導電粒子７を対向する回路電極２２及び回路電極３２の双方に接触させることが可能となり、回路電極２２及び回路電極３２間の接続抵抗を十分に低減することができる。
【０１０９】
また、フィルム状接着剤１の加熱により、回路電極２２と回路電極３２との間の距離を十分に小さくした状態で接着剤成分５が硬化して絶縁性物質１１となり、第一の回路部材２０と第二の回路部材３０とが回路接続部材１０を介して強固に接続される。すなわち、得られる接続構造体においては、回路接続部材１０は、上記接着剤組成物を含む回路接続材料の硬化物により構成されていることから、第一の回路部材２０又は第二の回路部材３０に対する回路接続部材１０の接着強度が十分に高くなり、特に高温高湿条件下において十分に接着強度が高くなる。また、接続構造体では接着強度が十分に高い状態が長期間にわたって持続される。したがって、得られる接続構造体は、回路電極２２及び回路電極３２間の距離の経時的変化が十分に防止され、回路電極２２及び回路電極３２間の電気特性の長期信頼性に優れる。
【０１１０】
また、上記実施形態では、フィルム状接着剤１を用いて接続構造体を製造しているが、フィルム状接着剤１に代えて、フィルム状に形成されていない接着剤組成物を用いてもよい。この場合でも、接着剤組成物を溶媒に溶解させ、その溶液を、第一の回路部材２０又は第二の回路部材３０のいずれかに塗布し乾燥させれば、第一の回路部材２０及び第二の回路部材３０間に接着剤組成物を介在させることができる。
【０１１１】
［半導体装置］
次に、本実施形態に係る半導体装置について説明する。図４は、半導体装置の一実施形態を示す概略断面図である。図４に示すように、本実施形態の半導体装置２は、半導体素子５０と、半導体素子の支持部材となる基板６０とを備えており、半導体素子５０及び基板６０の間には、これらを電気的に接続する半導体素子接続部材８０が設けられている。また、半導体素子接続部材８０は基板６０の主面６０ａ上に積層され、半導体素子５０は更にその半導体素子接続部材８０上に積層されている。
【０１１２】
基板６０は回路パターン６１を備えており、回路パターン６１は、基板６０の主面６０ａ上で半導体素子接続部材８０を介して又は直接に半導体素子５０と電気的に接続されている。そして、これらが封止材７０により封止され、半導体装置２が形成される。
【０１１３】
半導体素子５０の材料としては特に制限されないが、シリコン、ゲルマニウムの４族の半導体素子、ＧａＡｓ、ＩｎＰ、ＧａＰ、ＩｎＧａＡｓ、ＩｎＧａＡｓＰ、ＡｌＧａＡｓ、ＩｎＡｓ、ＧａＩｎＰ、ＡｌＩｎＰ、ＡｌＧａＩｎＰ、ＧａＮＡｓ、ＧａＮＰ、ＧａＩｎＮＡｓ、ＧａＩｎＮＰ、ＧａＳｂ、ＩｎＳｂ、ＧａＮ、ＡｌＮ、ＩｎＧａＮ、ＩｎＮＡｓＰ等のＩＩＩ−Ｖ族化合物半導体素子、ＨｇＴｅ、ＨｇＣｄＴｅ、ＣｄＭｎＴｅ、ＣｄＳ、ＣｄＳｅ、ＭｇＳｅ、ＭｇＳ、ＺｎＳｅ、ＺｅＴｅ等のＩＩ−ＶＩ族化合物半導体素子、そして、ＣｕＩｎＳｅ（ＣＩＳ）等の種々のものを用いることができる。
【０１１４】
半導体素子接続部材８０は、上記本実施形態に係る接着剤組成物の硬化物により形成され、絶縁性物質１１及び導電粒子７を含有している。導電粒子７は、半導体素子５０と回路パターン６１との間のみならず、半導体素子５０と主面６０ａとの間にも配置されている。本実施形態の半導体装置２においては、半導体素子５０と回路パターン６１とが、導電粒子７を介して電気的に接続されている。このため、半導体素子５０及び回路パターン６１間の接続抵抗が十分に低減される。したがって、半導体素子５０及び回路パターン６１間の電流の流れを円滑にすることができ、半導体の有する機能を十分に発揮することができる。また、この導電粒子７を上述した配合割合とすることによって電気的な接続の異方性を示すことも可能である。
【０１１５】
半導体素子接続部材８０は上記本実施形態に係る接着剤組成物からなる回路接続材料の硬化物により構成されている。このことから、半導体素子５０及び基板６０に対する半導体素子接続部材４０の接着強度が十分に高くなり、且つ、半導体素子５０及び回路パターン６１間の接続抵抗を十分に低減することができる。そして、この状態を長期間にわたって持続させることができる。また、低温短時間での加熱により半導体素子接続部材を形成できるため、半導体素子などへの影響を小さくすることができる。したがって、半導体素子５０及び基板６０間の電気特性の長期信頼性を十分に高めることが可能となる。
【０１１６】
以上、本発明の好適な実施形態について説明したが、本発明は上記実施形態に限定されるものではない。
【実施例】
【０１１７】
以下、実施例及び比較例に基づいて本発明を更に具体的に説明するが、本発明は実施例に何ら限定されるものではない。
【０１１８】
＜カチオン重合性官能基を有するかご型シルセスキオキサンの準備＞
（１）エポキシ基含有かご型シルセスキオキサン（ＧＳＱ）の準備
２００ｍｌナスフラスコ内にオクタ（ジメチルシリル）オクタシルセスキオキサン（米国ハイブリッドプラスチックス社製、商品名：ＳＨ１３１０）１０．２６ｇ、アリルグリシジルエーテル９．７８ｇ（東京化成株式会社製）、トルエン１００ｍｌ、白金触媒として１，３−ジビニル−１，１，３，３−テトラメチルジシロキサン白金（０）錯体のキシレン溶液（白金濃度：２質量％）（アルドリッチ株式会社製）３０ｍｇを採取した後、室温（２０℃）で終夜（２４ｈｒ）撹拌した。その後、エバポレーターでトルエンと未反応のアリルグリシジルエーテルを除去し、カチオン重合性官能基を有する光重合性かご型シルセスキオキサンであるエポキシ基含有かご型シルセスキオキサンを、薄黄色の液体として１７．６ｇを得た。
【０１１９】
（２）オキセタン基含有かご型シルセスキオキサン（ＯＳＱ）の準備
攪拌機及び温度計を備えた反応器に、イソプロピルアルコール１００ｍｌ、下記式（ＶＩＩ）で表される３−（３−エチル−３−オキセタンメトキシ）プロピルトリエトキシシラン（以下、「Ｏｘ−ＴＲＩＥＳ」という。）３２．０５ｇ（０．１ｍｏｌ）、メチルトリエトキシシラン８９．１５ｇ（０．５ｍｏｌ）及びヘキサメチルジシロキサン１６．２４ｇ（０．１ｍｍｏｌ）を仕込み、原料混合物とした。その後、原料混合物を２５℃で攪拌しながら、１％塩酸４０ｇを徐々に加えて、反応を開始した。反応の進行をＧＰＣにより追跡し、原料のアルコキシシラン化合物がほぼ消失した時点（塩酸の添加開始から２０時間後）で反応完結とした。次いで、減圧下で溶媒を留去し、カチオン重合性官能基を有する光重合性かご型シルセスキオキサンであるオキセタン基含有かご型シルセスキオキサンを、薄黄色の液体として７０ｇを得た。
【０１２０】
【化１１】
0006672837.tif 000012
【０１２１】
＜重合開始剤の準備＞
（Ａ）成分としてＳＩ−６０（製品名、三新化学工業株式会社製、α−ナフチルメチル−４−ヒドロキシフェニルメチルスルホニウム  ヘキサフルオロアンチモネート）を準備した。
【０１２２】
＜カチオン重合性物質の準備＞
（Ｂ）成分としてグリシジルエーテル型エポキシ化合物（製品名：ＹＬ９８０、ジャパンエポキシレジン株式会社製、ビスフェノールＡ型エポキシ樹脂）を準備した。また、４，４’−ビス［（３−エチル−３−オキセタニル）メチル］ビフェニル（製品名：ＥＴＥＲＮＡＣＯＬＬ  ＯＸＢＰ、宇部興産株式会社製、ビフェニル型オキセタン樹脂）を準備した。
【０１２３】
＜導電粒子の準備＞
（Ｃ）成分として、ポリスチレンを核とする粒子の表面に、厚み０．２μｍのニッケル層を設け、このニッケル層の外側に、厚み０．０２μｍの金層を設けた平均粒径３μｍ、比重２．５の導電粒子を作製して用いた。
【０１２４】
＜フィルム形成性ポリマーの準備＞
（Ｄ）成分のフィルム形成性ポリマーとしてフェノキシ樹脂（製品名：ＹＰ−７０、ＢＰＡ／ＢＰＦ共重合型、新日鉄住金化学株式会社製）及びフェノキシ樹脂（製品名：ＹＰ−５０、ＢＰＡ型、新日鉄住金化学株式会社製）を準備した。
【０１２５】
（実施例１〜４及び比較例１〜２）
［フィルム状接着剤の作製］
（Ａ）成分、（Ｂ）成分（カチオン重合性シルセスキオキサンを含む）及び（Ｄ）成分を、表１に示す混合比（単位：質量部）で配合し、更に導電粒子を組成物全体積を基準として８体積％配合分散させて、導電性接着剤組成物を得た。得られた導電性接着剤組成物を、厚み４０μｍのＰＥＴ樹脂フィルムに塗工装置を用いて塗布し、７０℃で５分間の熱風乾燥を行うことによって、接着剤層の厚みが５μｍのフィルム状導電性接着剤層を得た。また、（Ａ）成分、（Ｂ）成分（カチオン重合性シルセスキオキサンを含む）及び（Ｄ）成分を、表１に示す混合比（単位：質量部）で配合し、厚み４０μｍのＰＥＴ樹脂フィルムに塗工装置を用いて塗布し、７０℃で５分間の熱風乾燥を行うことによって、接着剤層の厚みが１０μｍのフィルム状絶縁性接着剤層を得た。その後、フィルム状導電性接着剤層とフィルム状絶縁性接着剤層とを４０℃に加熱してホットロールラミネータで貼り合わせ、フィルム状接着剤（異方導電性フィルム）を得た。
【０１２６】
【表１】
0006672837.tif 000013
【０１２７】
［接続構造体の作製］
ガラス基板（コーニング＃１７３７、外形３８ｍｍ×２８ｍｍ、厚さ０．５ｍｍ、表面にＩＴＯ（酸化インジウム錫）配線パターン（パターン幅５０μｍ、ピッチ５０μｍ）を有するもの）に、２ｍｍ×２０ｍｍの大きさで実施例１〜４及び比較例１〜２の各フィルム状接着剤を、ＰＥＴ樹脂フィルムから転写した。ＩＣチップ（外形１．７ｍｍ×１７．２ｍｍ、厚さ０．５５ｍｍ、バンプの大きさ５０μｍ×５０μｍ、バンプのピッチ５０μｍ）を表２に示す実装条件（温度と時間）で、８０ＭＰａ（バンプ面積換算）の荷重をかけて加熱加圧して実装した。これにより接続構造体を得た。
【０１２８】
［接続信頼性及び保存安定性の評価］
上記のようにして作製した接続構造体の隣接回路間の抵抗値（１４端子測定した中の最大値）を測定し、接続信頼性を評価した。得られた結果を表２に示す。また、保存安定性を評価するために、恒温恒湿槽（８５℃、８５％ＲＨ）に２５０時間放置した後、接続構造体の隣接回路間の抵抗値（１４端子測定した中の最大値）を測定した。恒温恒湿槽での保存安定性試験後の測定結果も表２に示す。
【０１２９】
【表２】
0006672837.tif 000014
【０１３０】
実施例１〜４のフィルム状接着剤を用いた場合では、接続直後、保存安定性試験後とも接続抵抗の最大値は５Ω未満であり、良好な接続信頼性を示した。一方、比較例１及び２のフィルム状接着剤を用いた場合では、保存安定性試験後に接続抵抗の最大値が５Ω以上となり、接続信頼性が悪化した。
【０１３１】
以上のことから、カチオン重合性官能基を有するシルセスキオキサンを含むことで、フィルム状接着剤の硬化特性が向上し、優れた接続信頼性を示すことが分かった。
【符号の説明】
【０１３２】
１…フィルム状接着剤、２…半導体装置、５…接着剤成分、７…導電粒子、１０…回路接続部材、１１…絶縁性物質、２０…第一の回路部材、２１…回路基板（第一の回路基板）、２１ａ…主面、２２…回路電極（第一の回路電極）、３０…第二の回路部材、３１…回路基板（第二の回路基板）、３１ａ…主面、３２…回路電極（第二の回路電極）、５０…半導体素子、６０…基板、６１…回路パターン、７０…封止材、８０…半導体素子接続部材。
【図１】
0006672837.tif 000016
【図２】
0006672837.tif 000017
【図３】
0006672837.tif 000018
【図４】
0006672837.tif 000019